Brevet FR2761980A1 — publié le 19981016

PROCEDE DE TRAITEMENT DE CERAMIQUES, NOTAMMENT A BASE D'OXYDE de ZIRCONIUM L'invention concerne le traitement des céramiques, notamment celles à base d'oxyde de zirconium et, plus particulièrement, un procédé pour traiter ces céramiques en vue de faciliter leur usinage. Par suite de leur résistance à l'usure et à la chaleur, les céramiques sont de plus en plus utilisées pour fabriquer des pièces mécaniques. Cependant, par suite de leur dureté, mais aussi de leur fragilité, la fabrication de pièces en céramique par des procédés mécaniques est difficile et d'un coût élevé. Aussi, un but de la présente invention est de mettre en oeuvre un procédé de traitement de pièces en céramique qui permette d'effectuer un usinage des pièces par des procédés autres que mécaniques, tels que des procédés mettant en oeuvre un courant électrique tels que l'électroérosion et l'usinage électrochimique. Ce but est atteint en faisant subir à la pièce de céramique, qui est en matériau diélectrique, un traitement qui la transforme en matériau conducteur de l'électricité, ce qui permet de mettre en oeuvre les procédés classiques utilisables pour façonner une pièce conductrice de l'électricité tels que l'électroérosion ou l'usinage électrochimique. L'invention concerne donc un procédé de traitement d'une pièce en céramique, notamment à base d'oxyde de zirconium, caractérisé en ce qu'il comprend les étapes suivantes consistant a: (a) chauffer la pièce de céramique dans une atmosphère sans oxygène de manière à obtenir une pièce conductrice de l'électricité, et (b) modifier la pièce résultant de l'opération (a) par enlèvement ou dépôt de matière par au moins un procédé mettant en oeuvre un courant électrique. Le procédé peut être complété par une étape supplémentaire ultérieure consistant à: (c) chauffer la pièce résultant de l'opération (b) dans une atmosphère avec oxygène de manière à obtenir une pièce ayant à nouveau les propriétés diélectriques de la pièce de céramique. Le procédé peut être précédé d'une étape consistant à recouvrir une partie de la pièce de céramique par une couche de matériau de protection de manière que l'opération (a) n'ait d'effet que sur les parties non recouvertes par la couche de matériau de protection. Cette couche de matériau de protection peut être enlevée en tout ou partie au cours d'une étape ultérieure du procédé. Les étapes (a) et (c) sont réalisées à des températures comprises entre 700 C et 900 C et leur durée est de 30 minutes à six heures. L'opération (b) met en oeuvre tout procédé électrique tel que l'électroérosion ou un usinage électrochimique. L'atmosphère de l'opération (a) comprend de préférence de l'hydrogène atomique et des radicaux d'hydrocarbures. Pour l'opération (c), l'atmosphère doit être oxydante et peut par exemple comprendre de l'oxygène, du dioxyde de carbone (Co2), de l'eau ou tout composé chimique contenant de l'oxygène. Le procédé selon l'invention sera mieux compris à l'aide de la description détaillée ci-après du traitement réalisé sur une pièce céramique à base d'oxyde de zirconium. La pièce de céramique à traiter peut résulter d'un traitement initial aboutissant à une forme particulière telle qu'une tige, un anneau, un tube ou tout élément de forme quelconque. Cette céramique étant un diélectrique parfait, sa résistivité est supérieure à 10 mégohms aux températures comprises entre - 50 C et + 250 C. Par suite de sa dureté, cette pièce ne peut être mise en forme que par meulage ou par moulage par injection, ce qui limite fortement les possibilités de façonnage de la pièce. Selon l'invention, cette pièce de céramique est chauffée dans une atmosphère sans oxygène jusqu'à une température d'au moins 700 C et pendant une durée de minutes au moins. Des essais ont été effectués avec une atmosphère contenant de l'hydrogène atomique et des radicaux d'hydrocarbures, des températures comprises entre 700 C et 900 C et des durées de trente minutes à six heures. L'activation de la phase gazeuse peut se faire par filament thermique, par plasma haute fréquence ou par plasma micro-onde. Après cette première étape, la pièce de céramique présente les caractéristiques suivantes: - une coloration noire anthracite avec éclat métallique à la surface, - une coloration noire dans la masse, - une augmentation de la dureté sans accroissement de la fragilité, - une conductivité électrique de type piézorésistif à coefficient de température négatif, aussi bien en surface que dans la masse, et - aucun changement de morphologie. Par suite de sa conductivité électrique, cette pièce peut être façonnée par tous les procédés d'usinage mettant en oeuvre un courant électrique tels que l'électroérosion ou l'usinage électrochimique. Ces procédés électriques sont d'un coût moins élevé que ceux habituellement mis en oeuvre pour usiner la céramique comme le meulage. La pièce céramique ayant été ainsi façonnée par des procédés électriques dans cette deuxième étape, elle peut être utilisée telle qu'elle, c'est-à-dire, en tant que conducteur électrique. Le procédé selon l'invention s'arrête donc après cette étape de façonnage par des procédés électriques. Selon l'invention, une troisième étape est prévue et consiste à chauffer la pièce façonnée dans une atmosphère oxydante, comme définie plus haut, à une température comprise entre 700 C et 900 C et pendant une durée de 30 minutes à 6 heures. A la suite de cette troisième étape, on observe que le matériau constituant la pièce façonnée est revenu à l'état diélectrique et à une couleur claire et blanchâtre. Pour réaliser certaines pièces, il n'est parfois pas souhaitable que toute la pièce devienne un conducteur électrique. Pour satisfaire ce souhait, l'invention propose de déposer une couche dite de protection sur les parties de la pièce o l'effet conducteur électrique n'est pas souhaité de sorte que la première étape de chauffage ne modifie pas les caractéristiques du matériau diélectrique au niveau de ces parties protégées. Cette couche de protection ou masque peut être réalisée par un ou plusieurs dépôts de chrome, de nitrure de titane ou de toute autre matière empêchant la diffusion de l'hydrogène dans les zones protégées, par exemple à l'aide d'un dépôt chimique sans courant, par une méthode de dépôt physique ou chimique en phase vapeur méthode plus connue sous les acronymes anglo-saxons "PVD" ou "CVP", respectivement. Pendant la deuxième étape, dite de façonnage par procédé électrique, ce façonnage ne peut avoir lieu que pour les parties non protégées par la couche de protection. Après cette deuxième étape, la couche de protection peut être enlevée par tous moyens connus. Apres l'étape (a) du traitement décrit ci-dessus, il a été constaté une amélioration des propriétés tribologiques de la céramique, notamment lors du frottement contre l'acier et surtout sous air sec. Les applications du procédé de l'invention sont nombreuses, par exemple pour réaliser: - des guides-fils pour machines à filer, - des électrodes non-métalliques et très dures, - des micro-roues, micro-engrenages pour des micro- systèmes et des pièces d'horlogerie, - des outils de précision, - des implants (dentisterie), - des pièces décoratives,..., etc. REVENDICATIONS 1. Procédé de traitement d'une pièce en céramique, notamment à base d'oxyde de zirconium, caractérisé en ce qu'il comprend les étapes suivantes consistant à: (a) chauffer les pièces de céramique dans une atmosphère sans oxygène de manière à obtenir une pièce conductrice de l'électricité, et (b) modifier la pièce résultant de l'opération (a) par enlèvement ou dépôt de matière par au moins un procédé mettant en oeuvre un courant électrique. 2. Procédé selon la revendication 1, caractérisé en ce qu'il comprend, en outre, l'étape consistant à: (c) chauffer la pièce résultant de l'opération (b) dans une atmosphère contenant de l'oxygène ou un de ses composés, de manière à obtenir une pièce ayant à nouveau les propriétés diélectriques de la pièce de céramique avant l'opération (a). 3. Procédé selon la revendication 1 ou 2, caractérisé en ce qu'il comprend, ou outre, une étape préliminaire à l'opération (a) consistant à: - recouvrir une partie de la pièce de la céramique par une couche de matériau de protection de manière que l'opération (a) n'ait pas d'effet sur les parties recouvertes par la couche de matériau de protection. 4. Procédé selon la revendication 3, caractérisé en ce qu'il comprend, en outre, une étape consistant à: - enlever la couche de matériau de protection avant ou après l'opération (b). 5. Procédé selon l'une quelconque des revendications précédentes 1 à 4, caractérisé en ce que l'opération (a) est effectuée à une température au moins égale à 700 C. 6. Procédé selon la revendication 5, caractérisé en ce que l'opération (a) est effectuée à une température comprise entre 700 C et 900 C. 7. Procédé selon l'une quelconque des revendications précédentes 1 à 6, caractérisé en ce que ladite atmosphère sans oxygène de l'opération (a) contient de l'hydrogène atomique et des radicaux d'hydrocarbures. 8. Procédé selon l'une quelconque des revendications précédentes 2 à 7, caractérisé en ce que l'opération (c) est effectuée à une température au moins égale à 700 C avec une atmosphère oxydante. 9. Procédé selon la revendication 8, caractérisé en ce que l'opération (c) est effectuée à une température comprise entre 700 C et 900WC. 10. Procédé selon l'une quelconque des revendications précédentes 1 à 9, caractérisé en ce que l'opération (a) a une durée comprise entre 30 minutes et 6 heures. 11. Procédé selon l'une quelconque des revendications précédentes 2 à 10, caractérisé en ce que l'opération (c) a une durée comprise entre 30 minutes et 6 heures. 12. Procédé selon l'une quelconque des revendications précédentes 1 à 11, caractérisé en ce que le procédé électrique de l'opération (b) est une électroérosion. 13. Procédé selon l'une quelconque des revendications précédentes 1 à 12, caractérisé en ce que le procédé électrique de l'opération (b) est un usinage électrochimique.